(57)【特許請求の範囲】
【請求項１】
半電池であって、
（ａ）元素周期表の第４族から第１２族の一つ以上の遷移金属を含有する金属電流コレクター、及び
１ｎｍと１０００ｎｍの間の平均直径を有しているナノ粒子を含有しているナノ構造化フィルムの形態で、前記電流コレクターの表面上に存在する電気化学的活物質、
からなり、前記電気化学的活物質は前記電流コレクターに存在する前記遷移金属の少なくとも一つの化合物または前記遷移金属を含有している電極と、
（ｂ）リチウムイオン導電性固体電解質から構成された連続フィルム、またはリチウムイオン導電性固体電解質の領域及び前記電極の体積変化を吸収することのできる疎水性ポリマーの領域から構成された連続フィルムのいずれかであって、水及び空気不浸透性であり、及び前記電極（ａ）の前記電気化学的活物質の表面上に、全体的に被覆して直接堆積され、１μｍと５０μｍの間の厚さを有している連続フィルムと、
を備えている半電池。
【請求項２】
前記電流コレクターは、金属ワイヤから形成された金属グリッドであることを特徴とする請求項１に記載の半電池。
【請求項３】
前記金属グリッドは、織物構造であることを特徴とする請求項２に記載の半電池。
【請求項４】
前記金属グリッドを形成し、前記電気化学的活物質で被覆された前記金属ワイヤの断面の直径は、３μｍと１ｍｍの間であることを特徴とする請求項２または３に記載の半電池。
【請求項５】
前記リチウムイオン導電性固体電解質はセラミックであることを特徴とする請求項１ないし４のいずれか一項に記載の半電池。
【請求項６】
前記連続フィルムは、１μｍと５０μｍの間の厚さを有していることを特徴とする請求項１ないし５のいずれか一項に記載の半電池。
【請求項７】
前記連続フィルムの厚さは、前記金属グリッドのワイヤ（ａ）により形成された電極内の開口が閉ざされない程度に十分に小さいことを特徴とする請求項２ないし６のいずれか一項に記載の半電池。
【請求項８】
前記電流コレクターは鉄を含んでおり、及び前記電気化学的活物質は酸化鉄を含有していることを特徴とする請求項１ないし７のいずれか一項に記載の半電池。
【請求項９】
請求項１ないし８のいずれか一項に記載の少なくとも一つの半電池を含んでいる電気化学的電池。
【請求項１０】
ＬｉＯＨを含有している水溶性電解質溶液と
ＬｉＯＨを含有している前記水溶性電解質溶液と接触している空気電極と
ＬｉＯＨを含有している前記水溶性電解質溶液と接触している酸素発生電極と
をさらに備えていることを特徴とする請求項９に記載の電気化学的電池。
【請求項１１】
ＬｉＯＨを含有している前記水溶性電解質溶液はＬｉＯＨの水溶液であることを特徴とする請求項１０に記載の電気化学的電池。
【発明の詳細な説明】
【技術分野】
【０００１】
本発明は、ナノ構造化活物質で作られた負極及び前記電極の前記活物質を被覆するリチウムイオン導電性固体電解質を備えている電気化学的発電機の新しいタイプに関連しており、前記発電機は同様に、（リチウムイオンを含んでいる）水溶性電解質、空気電極及び酸素発生電極を備えている。
【背景技術】
【０００２】
電池の（Ｗｈ／ｋｇで示される）特定のエネルギー密度は、携帯用電子機器または電気自動車のような携帯用機器での利用を制限する主な要因である。これらの電池の制限されたエネルギーは、それらが作られる材料の性能と関連する大部分にある。現在利用可能な電極材料は一般的に、３００Ａｈ／ｋｇから３５０Ａｈ／ｋｇの固有容量を有している。正極材料に対して、この値は約１００Ａｈ／ｋｇから１５０Ａｈ／ｋｇだけである。
【０００３】
正極として空気電極を用いることは、この上限値が延長され、及びそのようにして前記電池の単位質量当たりの容量が増大されることを可能にしている。
【０００４】
本出願人による特許文献１は、電流コレクターを形成する金属の化合物、例えば酸化物で形成されたナノ粒子を含有している、電流コレクターの表面上で、ナノ構造化電気化学的活物質のフィルムを特徴とするリチウムイオンまたはリチウム金属に対する電極を示している。前記電気化学的活物質の特定の構造は、単位質量当たりの出力及びエネルギー密度に関する性能を向上させる。
【０００５】
同様に本出願人による特許文献２は、特許文献１で示された電極の改善に関連している。この改善は前記電極の織物構造に属しており、それを含む電池の単位質量当たりのエネルギー密度の大きな改善を導く。前記織物構造、好ましくは織物構造の各ワイヤは、金属の中心部（電流コレクター）分及びナノ構造の表面転換フィルム（電気化学的活物質）から形成される。
【０００６】
本出願人は、特許文献１及び特許文献２の負極として示した前記ナノ構造化電極を正極の空気電極と結びつけようと試みたとき、負極の不安定な性質の問題に直面した。これは、空気電極の利用が水溶性電解質の存在を前提とするからであった。負極が前記水溶性電解質の水と接触する場合、前記水は水素に還元され、及び前記負極は不可逆的に腐食される。
【先行技術文献】
【特許文献】
【０００７】
【特許文献１】仏国特許出願公開第２８７０６３９号明細書
【特許文献２】仏国特許出願公開第２９０１６４１号明細書
【特許文献３】国際公開第２０００／０３６６７６号
【非特許文献】
【０００８】
【非特許文献１】Ｊ．Ｆｕ，  Ｓｏｌｉｄ  Ｓｔａｔｅ  Ｉｃｏｎｓ，９６，（１９９７），ｐａｇｅｓ  １９５−２００
【発明の概要】
【発明が解決しようとする課題】
【０００９】
それ故、特許文献１及び特許文献２で示されたこれらの種類の負極を、正の空気電極の操作に対して不可欠のリチウムを含有する水溶性電解質から効果的に分離する手段を考案する必要性が検証された。
【００１０】
この分離は、ナノ構造化アノードの表面上に、薄膜の形態で堆積された、リチウムイオン導電性固体電解質を用いることにより可能とされた。
【課題を解決するための手段】
【００１１】
本発明の主題は結果として、
（ａ）元素周期表の第４族から第１２族の一つ以上の遷移金属を含有している電流コレクター、及び１ｎｍと１０００ｎｍの間の平均直径を有するナノ粒子を含有しているナノ構造化転換フィルムの形態で前記電流コレクターの表面上に存在する電気化学的活物質をなす電極であって、前記電気化学的活物質は、前記電流コレクターに存在する少なくとも一つの遷移金属の化合物を含有している電極と、
（ｂ）前記電極（ａ）の前記ナノ構造化活物質の前記表面上に、全体的に被覆し、直接堆積され、水及び空気不浸透性であるリチウムイオン導電性固体電解質の連続フィルムであって、前記固体電解質の連続フィルムは１μｍと５０μｍの間の厚さを有している連続フィルムと、
を備えている半電池である。
【００１２】
本発明の別の主題は、負極として少なくとも一つの半電池を含んでいる電気化学的発電機である。
【発明の効果】
【００１３】
特許文献１で説明されたように、前記電流コレクターに存在する、少なくとも一つの遷移金属の化合物のナノ粒子を含んでいるナノ構造化フィルムは、転換フィルムであり、すなわち、前記電流コレクターを形成する金属材料の表面の化学的または電気化学的な転換により得られたフィルムである。そのような転換フィルムの周知の利点は、形成された前記表面フィルムの良好な粘着性と、そのようなフィルムが開始金属のシンプルな処理により製造されうる容易性である。
【図面の簡単な説明】
【００１４】
【図１】図１は四つの半電池１を含む本願発明の電気化学的発電機を示している。
【図２】図２は本願発明による電気化学的発電機の別の実施形態を示している。
【発明を実施するための形態】
【００１５】
本願発明の好ましい実施形態において、前記電極（ａ）は、前記電極の活物質を形成している、ナノ構造化表面転換フィルムの金属ワイヤから形成された織物構造を有している。
【００１６】
前記電極の薄い織物構造に関連した特別な利点が、転換フィルムの周知の利点に加えられる。特に、電気化学的活物質の形成の間に、前記電極の織物構造は保護され、すなわち、前記織物内の開口または隙間は、活物質の前記堆積により閉塞される危険にない。そのような閉塞は、そのような織物構造の固有の利点を減縮するという事実がある。前記織物内の開口を閉塞するこの危険性は、前記開口が小さいのでより一層増大する。転換フィルムを形成することにより前記活物質を準備することは、金属または他の材料が外側から供給されないので、前記織物内の開口を閉塞する危険を制限し、及び前記電極（電流コレクター＋活物質）の微視的寸法（直径及びワイヤ空間）は、そのようにして利用される最初の金属織物のものと実質的に同一である。
【００１７】
本発明による前記電極を形成するために利用された前記金属ワイヤ織物は織布、非織布、または編織物であってもよい。好ましくは織布織物である。
【００１８】
本願発明の前記電極を形成するために利用された前記金属織物は、好ましくは、非常に薄いワイヤから形成され、互いに相対的に近接して分離されている。これは、前記ワイヤが薄くなればなるほど、及び単位面積あたりのそれらの数が大きくなればなるほど、前記電極のＢＥＴ（ブルナウアー−エメット−テラー）特定表面領域がより大きくなる。
【００１９】
一般的に、前記最初の織物を形成する前記金属ワイヤまたは繊維、または活物質転換フィルムで被覆された前記織物電極のワイヤの断面の等価直径は、３μｍと１ｍｍの間であり、好ましくは７μｍと１００μｍの間であり、特に１０μｍと５０μｍの間である。「等価直径」との表現は、前記ワイヤの断面と同一の面積を有している円の直径を意味していると理解される。
【００２０】
本願発明の電極を形成する前記ワイヤの小さな等価直径は、それを電池で利用するという観点において、その質量が制限されることを有利的に可能にしている。そのようにして、転換フィルムで被覆された電流コレクターから形成された本発明による電極は、幾何学的面積で１０００ｇ／ｍ２より小さく、好ましくは幾何学的面積で１０ｇ／ｍ２と５００ｇ／ｍ２の間の単位面積あたりの質量を有利的に有しており、前記幾何学的面積は、前記微視的スケール上での金属織物の面積である。この幾何学的面積はそれ故、前記織物の薄い構造から独立している。
【００２１】
前記電流コレクターの遷移金属は、ニッケル、コバルト、マンガン、銅、クロム及び鉄より形成された群から好ましくは選択される。これらの金属の間で、特に鉄が好ましい。
【００２２】
前記活物質を形成する前記転換フィルムの形成の間に、これらの金属は、以下でより詳細に述べられる適切な処理によって、前記遷移金属の化合物に転換される。この化合物は、カルコゲン及びハロゲン、好ましくは、カルコゲン（酸素、硫黄、セレン、及びテルル）から有利的に選択され、特に好ましくは、前記転換フィルムに存在する前記金属化合物は金属酸化物である。
【００２３】
本発明の特に好ましい実施形態において、前記金属酸化物は化学式：ＭｘＯｙを満足し、ここで、１≦ｘ≦３及び、１≦ｙ≦５好ましくは１≦ｙ≦４、Ｍは少なくとも一つの遷移金属である。この化合物は、スピネル構造ＡＢ２Ｏ４により形成された群から選択され、ＡはＦｅ、Ｍｎ、Ｃｒ、Ｎｉ、Ｃｏ、及びＣｕにより形成された群から選択され、及びＢはＦｅ、Ｃｒ、及びＭｎより形成された群、及び／または三二酸化物Ｍ’２Ｏ３により形成された群から選択された少なくとも一つの金属であり、ここでＭ’は、Ｆｅ、Ｍｎ、Ｃｒ、Ｎｉ、Ｃｏ、及びＣｕより形成された群から選択された少なくとも一つの遷移金属である。
【００２４】
前記遷移金属化合物は、特にＣｒ２Ｏ４であるか、または化学式；Ｆｅｘ’Ｃｒｙ’Ｍｎｚ’Ｏ４を満足する化合物であり、ここで、０≦ｘ’≦１、０≦ｚ’≦１、及びｘ’＋ｙ’＋ｚ’＝３である。
【００２５】
好ましくは、Ｍの価数は２または３であり、特に３に等しい。式Ｆｅｘ’Ｃｒｙ’Ｍｎｚ’Ｏ４の化合物は、例えば、ｘ’が上で示した値を有している式Ｆｅｘ’Ｃｒ１−ｘ’Ｃｒ２Ｏ４の化合物、及びｘ’が上で示した値を有している式Ｆｅｘ’Ｎｉ１−ｘ’Ｏ４の化合物を含んでいる。
【００２６】
上で示したように、本願発明で利用される前記織物電極の転換フィルムは、１ｎｍと１００ｎｍの間、好ましくは１０ｎｍと３００ｎｍの間の平均直径を有しているナノ粒子を含むナノ構造化フィルムである。そのようなナノ構造化フィルムは、粗く及び多孔性の構造により区別され、及び少なくとも５０ｗｔ％、好ましくは７０ｗ％のナノ粒子を含んでいる。
【００２７】
前記織物電極の転換フィルムにおいて、前記ナノ粒子は、好ましくは、互いに再組織化及び凝集され、前記凝集は好ましくは平均１ｎｍと１００００ｎｍの間、好ましくは１０ｎｍと３０００ｎｍの間の平均サイズを有している。前記ナノ粒子の凝集の基本的な多孔性構造は、例えば走査型電子顕微鏡によって明示されうる。
【００２８】
前記転換フィルム（電気化学的活物質）は好ましくは電流コレクターの全体表面を被覆し、及び好ましくは３０ｎｍと１５０００ｎｍの間、特に３０ｎｍと１２０００ｎｍの間の厚さを有している。
【００２９】
一つの具体的に有利な実施形態によると、前記電極は、オーステナイト鋼の３１６Ｌ鋼のような非常に薄いワイヤに引き込まれていてもよい鉄に基づく合金から形成された編物である。
【００３０】
電池の負極として、前述のようなナノ構造化転換フィルムの形成後、利用することのできる遷移金属に基づく金属編物は、技術的に知られており、及び例えば以下の名前：スクウェアメッシュ平織り、スクウェアメッシュ綾織り、横糸リブ平織り、横糸リブ綾織り、縦糸リブ平織り、及び縦糸リブ綾織りの下で商用的に利用可能である。
【００３１】
ナノ構造化転換フィルムの形成は、特許文献１で示されている。この文献で利用される処理は、上で述べられた金属織物にさらなる予防または修正無く適用されうる。前記転換処理は例えば、還元性、中性、酸化性雰囲気において高温加熱処理である。これらの処理は、当業者に知られており、及び現在でも利用されている。
【００３２】
例えば、前記処理は５００℃と１０００℃の間、好ましくは６００℃と８００℃の間、例えば７００℃に近い温度で、１時間から１６時間の様々な期間、水素内で処理されうる。
【００３３】
それは同様に、例えば６００℃と１２００℃の間、好ましくは８００℃と１１５０℃の間、例えば１０００℃に近い温度で、１分から１６時間の様々な期間、空気内で加熱処理であってもよい。
【００３４】
酸化性または還元性加熱処理からもたらされる前記転換フィルムは、所望の最終的なナノ構造化構造を一般的に有していない。前記電極の最終のナノ構造化、すなわちナノ粒子形成は、前記電池の放電の間に起こるのみである。それはもちろん、リチウム電池に組み込む前に前記織物電極をそのような放電にかけることを可能にしている。この最初の放電は、リチウム塩を含有している有機電解質内でリチウム電極に関連する織物電極を、前記リチウムに対して２０ｍＶの最大電位にいたる還元電流密度（電極の幾何学的面積あたり０．０５ｍＡ／ｃｍ２から０．５ｍＡ／ｃｍ２）で還元し、及びそれから前記リチウムに対して３０００ｍＶの電位にいたる還元電流密度（電極の幾何学的面積あたり０．０５ｍＡ／ｃｍ２から０．５ｍＡ／ｃｍ２）で前記織物電極を酸化することにより起こりうる。
【００３５】
本願発明で利用される前記負極は、液体電解質と接触する状態となることのできる表面全体にわたって、リチウムイオン導電性固体電解質で被覆される。この固体電解質は、前記電気化学的発電機の利用の状態の下で、水及び空気不浸透性でなければならない。それは前記電極のナノ構造化転換フィルム上に直接堆積される。
【００３６】
本願発明の好ましい実施形態において、前記リチウムイオン導電性固体電解質はセラミックである。
【００３７】
リチウムイオン導電性固体電解質を形成することのできるセラミックは、それ自体は知られている。それらはＬＩＳＩＣＯＮ（Ｌｉｔｈｉｕｍ  ｓｕｐｅｒ  ｉｏｎｉｃ  ｃｏｎｄｕｃｔｏｒ）及びＬＩＣ−ＧＣの名前の下でオハラにより売られている。それらは次の組成：Ｌｉ１＋ｘ（Ｍ，Ａｌ，Ｇａ）ｘ（Ｇｅ１−ｙＴｉｙ）２−ｘ（ＰＯ４）３またはＬｉ１＋ｘＡｌｘＴｉ２−ｘ（ＰＯ４）３を有している。これらの材料は、例えば、非特許文献１により述べられている。これらの材料の薄膜は、電気泳動またはスパッタリングにより堆積されうる。
【００３８】
別の実施形態において、前記リチウムイオン導電性固体電解質は、前記負極上への堆積の後で、非加水分解性リチウム塩を含有している疎水性イオン液体と共に、疎水性摂取ポリマーのフィルム、マイクロ多孔質、または非多孔質により形成される。
【００３９】
この疎水性ポリマーのマイクロ多孔質フィルムは、例えば、後に１２０℃の真空でアセトン及びプロピレンカーボネートを蒸発させる段階が続く、アセトン、ポリカーボネート、及びＰＶＤＦ−ＨＦＰよりなる溶液内で前記負極をディップコーティングすることにより堆積されうる。
【００４０】
ポリマーのナノ多孔質フィルムは、例えば、ＰＰＧにより供給されるＣａｔｏｌａｃ  ＥＤ  ５０００のような、後にクロスリンクされるアミンで修飾されたエポキシ樹脂の電気泳動（２から３００秒の間で２Ｖ／ｃｍから１０Ｖ／ｃｍの電場が印加される）を経て（例えば１５０℃で１５分の間）堆積されうる。
【００４１】
加水分解性イオン液体の例の目的で、言及は１−エチル−３−メチルイミダゾリウム  ビス（トリフルオロメタンサルフォニル）イミド（ＥＭＩ  ＴＦＳＩ）、１−プロピル−３−メチルイミダゾリウム  ビス（トリウフオロメタンサルフォニル）イミド（ＰＭＩ  ＴＦＳＩ）、１−エチル−３−メチルイミダゾリウム  ビス（ペンタフルオロエタンサルフォニル）イミド（ＥＭＩ  ＢＥＴＩ）または１−プロピル−３−メチルイミダゾリウム  ビス（ペンタフルオロエタンサルフォニル）イミド（ＰＭＩ  ＢＥＴＩ）、またはこれらの混合物でなされる。加水分解性イオン液体はさらに好ましくは、０．１から１Ｍの、リチウム  ビス（トリフルオロメタンサルフォニル）イミド（ＬｉＴＦＳＩ）、リチウム  ビス（ペンタフルオロエタンサルフォニル）イミド（ＬｉＢＥＴＩ）またはリチウム  ビス（フルオロサルフォニル）イミド（ＬｉＦＳＩ）のような非加水分解性リチウム塩を含んでいる。
【００４２】
前記負極の活物質を被覆しているリチウムイオン導電性固体電解質フィルムは、好ましくは、１μｍと５０μｍの間、特に１．５μｍと３０μｍの間、理想的には２μｍと１０μｍの間の厚さを有している。
【００４３】
前記負極が織物電極であるとき、前記電極の前記織物構造が前記固体電解質の堆積の後ではっきり見えたままであることは常に必須ではない。言い換えると、前記固体電解質は前記負極内の穴または開口を部分的または全く完全に満たし、前記半電池はそれから前述の織物電極を含んでいる連続シートの形態を有している。
【００４４】
しかしながら、本願発明の前記半電池の特定の実施形態において、前記リチウムイオン導電性固体電解質フィルムの厚さは、前記電極の織物構造内の開口が閉ざされないほど十分に小さく、言い換えると、前記電極の織物構造が前記固体電解質の堆積の後で目に見えるままであり、前記半電池はグリッド、例えば四角形のグリッドの開口を有している。前記半電池のこの開口構造は、複数の半電池の積層を含有している電気化学的発電機において、導電方向が前記積層半電池の平面に垂直であるとき有効である。
【００４５】
前記ナノ構造化負極の表面上の薄膜として堆積された固体電解質は、クラッキング無しでその時折の相当な体積変化に従うべきである。前記固体電解質のクラッキングは、前記負極の早期の劣化を実際に導く。前記固体電解質の前記セラミック特性は、前記電極の体積変化に耐えるための不十分な弾性を有していることを意味しうる。
【００４６】
この問題を解決し、及び前記固体電解質をクラッキングから保護するために、前記液体電解質に不溶性の及び不浸透性の材料であとで満たされる、小さなボイドにより分離された複数の相互に隣接する領域内の前記負極のナノ構造化表面上にそれが堆積され、前記材料は塑性的にまたは弾性的に前記固体電解質より変形可能である。そのような材料は、例えば、加水分解性有機ポリマー、好ましくはクロスリンクされた有機ポリマーであってもよい。前記加水分解性ポリマーで満たされる前記ボイドは好ましくは、前記負極の前記ナノ構造化表面の２０％未満、より好ましくは１０％未満を被覆する。
【００４７】
本願発明が「前記電極のナノ構造化活物質の表面を完全に被覆する固体電解質の連続フィルム」を扱う一方で、これは同様に、前記フィルムの特定の領域において、前記固体電解質が前記電極の体積変化を吸収することのできる加水分解性ポリマーで置き換えられるこの実施形態を含有する。このポリマーは好ましくは、前記セラミック、電気泳動多孔質により被覆されないギャップ内に堆積される。当業者は、正確に機能する発電機のために、水溶性液体の電解質が前記負極に接触しないことが必須であり、この接触は、
−リチウムイオン導電性固体電解質の連続フィルム、
−または、リチウムイオン導電性固体電解質、及び前記水溶性電解質に不浸透性の疎水性ポリマーであって、この加水分解性ポリマーは前記リチウムイオン導電性固体電解質の間の空間を満たす疎水性ポリマー、の不連続な堆積により形成された連続性フィルム、
のどちらかにより防がれうることが実際に理解されるだろう。
【００４８】
序論でも示したように、本願発明はさらにその主題として、一つ以上の上述した半電池を備えている、電気化学的発電機を有している。
【００４９】
そのような電気化学的発電機は、上述したような一つ以上の半電池に加えて、
−前記半電池が浸漬されるＬｉＯＨを含有する水溶性電解質と、
−ＬｉＯＨを含有する前記水溶性電解質と接触する空気電極と、
−さらにＬｉＯＨを含有する前記水溶性電解質と接触する酸素発生電極と、
を備えている。
【００５０】
前記空気電極は、前記発電機の放電の間に、正の電極の役割を担う（空気中の酸素を水酸化物イオンに還元）。空気電極は周知である。好ましくは、本願発明において、（ｉ）例えば二酸化マンガン、熱分解コバルトポルフィリン（ＣｏＴＭＰＰ）、白金、または銀、の触媒の細かい粒子が分散されているカーボン粉末と、（ｉｉ）例えばポリテトラフルオロエチレンの加水分解性有機バインダと、（ｉｉｉ）前記水溶性電解質の侵食を可能にする、前記空気電極を前記酸素発生電極から電気的に隔離する機能を有するマイクロ多孔質セパレータと、からなる空気電極が利用される。そのようなマイクロ多孔質セパレータの例の目的で、言及は商用的に利用可能である製品Ｃｅｌｇａｒｄ（登録商標）でなされてもよく、マイクロ多孔質材料は、ポリエチレン／ポリプロピレンに基づいている。
【００５１】
適切な空気電極が例えば、Ｅ−Ｔｅｋ  ａｎｄ  Ｅｌｅｃｔｒｉｃ  Ｆｕｅｌ  Ｌｔｄ（Ａｒｏｔｅｃｈ  Ｃｏｒｐｏｒａｔｉｏｎ）により売られており、例えば特許文献１において示されている。
【００５２】
前記酸素発生電極は、前記発電機の放電の間に前記空気電極に取って代る。それは前記水溶性電解質により侵食されない金属、例えば、３１６Ｌ鋼のようなステンレス鋼から形成される。例えばＮｉＣｏ２Ｏ４のような金属酸化物の触媒は、酸素放出過電圧を減少させるために、例えば電気泳動またはスパッタリングによる熱分解によって、この電極の表面上に堆積されうる。
【００５３】
前記半電池、前記空気電極及び前記酸素発生電極が浸漬される前記水溶性電解質は、水酸化リチウム（ＬｉＯＨ）の水溶液である。
【００５４】
本発明による電気化学的発電機の前記空気電極の単位面積あたりの容量は、前記酸素がそのままでは蓄えられないが、前記空気から採取されるので、前記発電機の容量を限定しない。
【００５５】
一方、前記負極は、それが織物電極であるときでさえ、０．５と５ｍＡｈ／ｃｍ２の間、ほとんどの場合１と２ｍＡｈ／ｃｍ２の間の単位面積あたりの限られた容量を有している。
【００５６】
前記電気化学的発電機の容量を出来る限り増大するために、それ故、複数の半電池（それぞれはナノ構造化転換フィルムを有し、リチウムイオン導電性固体電解質で被覆された電極、特に織物電極から形成される）を利用することが高く推薦される。これらの半電池は好ましくは積層され、及び電気的に並列接続される。そのようにして得られたアセンブリは、ＬｉＯＨの水溶液から形成された水溶性電解質内に浸漬される。ＬｉＯＨ濃度が最も低いとき、前記水溶性電解質は充電サイクルの終わりで良好なイオン導電性を有していることを補償するために、支持塩、例えばＫＯＨを添加することが可能である。Ｌｉ＋カチオンの拡散方向が前記積層された半電池の平面に垂直であるとき、開口構造を有すること、すなわち、前記固体電極は、維持される前記織物電極の前記開口構造のために十分に薄膜となるように堆積されていることが重要である。これは、Ｌｉ＋及びＯＨ−の自由拡散を保証し、及び前記電池の初期抵抗の増大を引き起こす濃度勾配の形成を避けることが必要である。
【００５７】
しかしながら、前記リチウムイオンの拡散経路は、添付の図１におけるように、前記積層半電池の平面に平行であり、水素とリチウムイオンは、これらの半電池と前記半電池を分離するギャップを通る空気電極または酸素発生電極の間で自由に移動できる。
【００５８】
本発明は、図１及び図２でそれぞれ示された二つの実施形態を用いてより詳細に説明される。
【００５９】
図１は、四つの半電池１を含む本願発明の電気化学的発電機を示している。各半電池は縦糸２ａと横糸２ｂを有する織物電極１０により形成される。前記縦及び横糸のそれぞれは、前記電流コレクター３に対応する中心部及び電気化学的活物質４に対応する周辺部よりなる。前記織物電極の横断面は、ここでは二つの隣接する縦糸の間を通り、及び前記電流コレクター３は結果的に前記織物構造の横糸２ｂの間にだけ目に見える。各織物電極は、四つの半電池１が浸漬されている前記水性液体電解質６からそれを分離するために、前記織物電極を全体的に含んでいる固体電解質５により囲まれている。前記固体電解質５の堆積により、ここでは、前記半電池が満たされた構造を有することになり、及び包囲している前記電極１０の織物構造を示した開口されたグリッド型構造は有していない。
【００６０】
同様に、前記水性液体電解質６（ＬｉＯＨ）内に浸漬されたものは同様に、織物構造を有する、ナノ構造化電極１０（負極）のような、二つの酸素発生電極７である。前記酸素発生電極７は、ステンレス鋼から形成されるが、前記負極とは異なって、ナノ構造化転換フィルムを備えていない。前記電気化学的発電機は同様に、マイクロ多孔質セパレータまたはアニオン性ポリマーでありうるフィルム９により前記水性電解質６から分離された二つの空気電極８を備えている。この実施形態において、導電方向は、前記四つの積層半電池１の平面に一般的に平行であり、及び前記酸素発生電極７の平面に垂直である。Ｌｉ＋及びＯＨ−イオンは、結果として前記半電池１の間の空間における前記液体電解質内を自由に移動してもよく、及び開口されたグリッド型構造を有さないという事実に悩まされない。前記酸素発生電極７の織物構造は、放電段階の間に前記ナノ構造化電極１０と前記空気電極８の間でカチオンとアニオンの自由な流れを保証している。
【００６１】
図２は、本願発明による電気化学発電機の別の実施形態を示している。この実施形態と図１の実施形態との間の主な相違は、様々な前記電極の相対配置である。この実施形態において、前記四つの半電池１はここでは、互いに平行に配置されている。それらは同様に、前記酸素発生電極７及び前記空気電極８に平行である。前記Ｌｉ＋とＯＨ−イオンの拡散の方向はここでは、それ故、前記半電池の平面に垂直であり、及び開口された構造を有していなければならず、すなわち、前記固体電解質の堆積は、前記負極１０の前記織物構造における開口が塞がれないほどの十分な薄さでなければならない。
【符号の説明】
【００６２】
１  半電池
２ａ  縦糸
２ｂ  横糸
３  電流コレクター
４  電気化学的活物質
５  固体電解質
６  水性液体電解質
７  酸素発生電極
８  空気電極
９  フィルム
１０ ナノ構造化電極（負極）
【図１】
0005777511.tif 000002
【図２】
0005777511.tif 000003